(57)【特許請求の範囲】
【請求項１】
屋根下地にふき板を敷設して形成した底板部と、ふき板の両耳末端部を立ち上げて包み板の両側端と接合して形成した瓦棒部とを有した瓦棒屋根に用いる瓦棒部に被せる防水型物であって表面に塗料を塗って使用する防水用キャップ体において、エチレン−酢酸ビニル共重合体とポリエチレンを９０：１０〜６０：４０の割合でブレンドした素材からなり、前記ポリエチレンは比重が０．９１〜０．９４の範囲にある中密度ポリエチレンを用いるとともにエチレン−酢酸ビニル共重合体の酢酸ビニル含量が１９〜３３ｗｔ％の範囲内であることを特徴とする瓦棒屋根の防水用キャップ体。
【発明の詳細な説明】
【０００１】
【発明の属する技術分野】
本発明は瓦棒屋根の防水構造にかかわり、詳しくは主に補修に用いられ、防水性に優れるとともに、塗料とのなじみ性、シート部材との接着性、形状保持性に優れた瓦棒屋根の防水用キャップ体に関するものである。
【０００２】
【従来の技術】
従来、瓦棒屋根にあっては屋根下地にふき板と称する金属板、例えば鉄板を敷設し、その両耳末端部を立ち上げ、同じく金属板からなる包み板両端と互いに端部を折り曲げることによりつかみ合わせて接合していた。そして、このような瓦棒屋根においては通常、鉄板を使用することから接合部分は漏水防止のために必然的に高位置の立ち上げ部となっていた。
【０００３】
しかし、上記の如き一般的な瓦棒屋根の接合方法では鉄板の熱変形によって接合部分がゆるみ、又、長期の経年によって接合部で発錆が生じ、よって防水性が保持されなくなり漏水を引き起こすことがあった。
【０００４】
そこで、漏水を防ぐために屋根表面に例えばゴム製の防水シートを敷設することが考えられるが瓦棒部と底板部との間の段差に防水シートが沿いにくく外観を悪くするとともに接合部分が浮いてくるという問題がある。
【０００５】
また、瓦棒部と底板部の一組分を覆うことのできる幅のシートを各瓦棒部ごとに敷設しそれぞれを重ね合わせて接合するというものがある。
【０００６】
しかし、瓦棒部と底板部の一組を覆える程度の幅のシート部材を端部を重ねて敷設し接合したものは幅の広いシートを敷設した場合に比べ瓦棒部と底板部の段差などに生じるシートの浮きは改善されているとはいうものの浮きが生じることに変わりはなく、外観についてはまだ改善が必要である。
【０００７】
そして、そのような外観形状を改善したものとして、図４に示すように瓦棒部の漏水を防止するために瓦棒部Ａに弾性体からなるキャップ体１０を嵌め込み、キャップ体１０の両脚部１１、１１の弾性挟持力によって瓦棒部Ａを挟持したものが特開昭６０−３０７５２号公報に開示されている。
【０００８】
また、図１のように瓦棒部の形状に沿った形状で、鍔状部を有するキャップ体と底板部用のシート部材を組み合わせて瓦棒部をキャップ体で覆い、底板部をシートで覆うとともに、前記キャップ体の鍔状部とシート部材を接着接合する防水工法が提案されている。
【０００９】
【発明が解決しようとする課題】
これらの工法では、キャップ体として用いる型物には、ある程度の形状保持性能と、塗料が十分になじむこと、そして、図１の形態においては、シート部材との接着性も求められる。
そこで本発明は、瓦棒屋根の防水用キャップ体として適した形状保持性、塗料のなじみ性、シート部材との接着性に優れた瓦棒屋根の防水用キャップ体の提供を目的とする。
【００１０】
【課題を解決するための手段】
本発明の瓦棒屋根の防水用キャップ体は、請求項１では、屋根下地にふき板を敷設して形成した底板部と、ふき板の両耳末端部を立ち上げて包み板両側端と接合して形成した瓦棒部とを有した瓦棒屋根に用いる瓦棒部に被せる瓦棒屋根の防水用キャップ体であって表面に塗料を塗って使用する防水用キャップ体において、エチレン―酢酸ビニル共重合体とポリエチレンを９０：１０〜６０：４０の割合でブレンドした素材からなり、前記ポリエチレンは比重が０．９１〜０．９４の範囲にある中密度ポリエチレンを用いるとともにエチレン−酢酸ビニル共重合体の酢酸ビニル含量が１９〜３３ｗｔ％の範囲内である瓦棒屋根の防水用キャップ体であり、熱時の物性に優れること、塗料とのなじみ性に優れていること、また、底板部に敷設するシート部材との間の接着性に優れた瓦棒屋根の防水用キャップ体を得ることができる。
【００１２】
【発明の実施の形態】
以下、添付図面に従って本発明の詳細を説明する。
【００１３】
図１は本発明の瓦棒屋根構造１の概要を示す切り欠き図で、図２は図１におけるＰ−Ｐ断面図であり、下地２に角材３を固定し、通常金属板からなるふき板４を敷設して底板部Ａを形成し、該ふき板４の両耳部４ａを角材３に沿って立ち上げ、金属板よりなる包み板５両側端と接合して瓦棒部Ｂを形成している。
【００１４】
ふき板４と包み板５は通常金属からなり、用いられる金属板としては溶融亜鉛メッキ鋼板、塗装溶融亜鉛メッキ鋼板、ステンレス鋼板、塩化ビニール樹脂金属積層板、アルミニウム及びアルミニウム合金板等が使われている。
【００１５】
一般的には、この状態で瓦棒屋根として使用されているが長期の使用で金属板からなるふき板４や包み板５が侵食され漏水してくる。本発明は主にこのような侵食された屋根の補修に採用されるものである。
【００１６】
そして、前記瓦棒部Ｂに断面を図３に示すような略沿った形状で両脚部から延びた鍔状部６ａを有するキャップ体６をかぶせ、鍔状部６ａと重ね合わせるように底板部Ａにシート部材８を敷設し、鍔状部６ａとシート部材８を接合する。接合方法は、本実施例では鍔状部６ａとシート部材８との間に接着剤７を介設して接着している。
【００１７】
この構造ではキャップ体６は瓦棒部Ｂの形状にあらかじめ型をつけた型部材であり、平面状のものを施工中に強制的に曲げるということがなく施工は容易な上に、施工後、浮きなどの外観を悪くする原因となりにくい。
【００１８】
またキャップ体６の両脚部から延びた鍔状部６ａと底板部Ａのシート部材を接合しており、接合部がコーナー部に来ることがないので、接合部を曲げることにより接合部から漏水するという問題が発生することもない。
【００１９】
ここで、キャップ体６の素材は、ある程度の形状を保てるように硬質で耐候性に優れ腐食されにくいものでかつ形状を加工できるもの、そして水系あるいは溶剤系の塗料とのなじみが良いこと、底板部Ａに敷設するシート部材との間の接着性に優れていることが好ましく、エチレン−酢酸ビニル共重合体とポリエチレンとのブレンド物が用いられる。そして、両者のブレンド比は９０：１０〜６０：４０の範囲にすることが好ましい。それよりポリエチレンの割合が多くなると塗料とのなじみ性が悪くなり、エチレン−酢酸ビニル共重合体の割合が多くなると、熱時物性が悪くなるので好ましくない。
【００２０】
ブレンドするポリエチレンは、比重が０．９１〜０．９４の範囲にある中密度ポリエチレンを用いる。その範囲外である低密度ポリエチレンを用いると熱時の物性に劣り、高密度ポリエチレンを用いると融点が高くエチレンビニルアセテートとの相溶性が悪くなるので均一にブレンドすることが困難になり好ましくない。
【００２１】
更に、エチレン−酢酸ビニル共重合体における酢酸ビニル含量は、１９〜３３ｗｔ％の範囲内とする。それよりも酢酸ビニル含量が少なくなると底板部Ａに敷設するシート部材とのあいだの接着性が悪くなり、逆に酢酸ビニル含量が前記範囲よりも多くなると、熱時の物性が悪くなるので好ましくない。
また、耐候性を高めるために、紫外線吸収剤、例えばカーボンブラック等を１．５〜３．０ｗｔ％の範囲で混入することが好ましい。１．５ｗｔ％未満であると耐候性が不十分で早期劣化につながる。しかし、３．０ｗｔ％より多く混入すると分散不良となって物性の均質性が失われるのでとなるので好ましくない。
上記に説明した以外にも必要に応じて、種々の配合剤を混入することが可能である。
【００２２】
シート部材８としては、ゴムや樹脂等が用いられゴムとしてはＥＰＤＭ、ＩＩＲ、ＣＲ、ＮＲ等およびそれらのブレンド物にカーボン等を配合した加硫物等が挙げられ、樹脂としてはポリビニルクロライド、ポリエチレン等が挙げられる。
【００２３】
キャップ体６とシート部材８を接着する際の接着剤としては、ＣＲ系、ＩＩＲ系の液状接着剤または、テープ状接着剤等が挙げられるが、ゴム系の接着剤ならば特に限定されるものではない。
【００２５】
また、外観をよくするために塗料をキャップ体６、シート部材８の上から塗ってもよく、元々色のついた着色シートを使用することも可能である。
【００２６】
また、先述の実施例ではキャップ体６の両側に鍔状部６ａを設けておりその鍔状部６ａと底板部Ａに敷設するシート部材８を接合しているが、キャップ体６とシート部材６ｂの一組以上を一体とし、端部にのみ鍔状部６ａが設けられているものを使用してもよい。
【００２７】
【実施例】
次に、ポリエチレンとエチレン−酢酸ビニル共重合体のブレンド比を変えて、瓦棒屋根の防水用キャップ体を作り、塗料を塗布したときにはじくかどうか、またシート部材との接着性を比較した。
ポリエチレンとエチレン−酢酸ビニル共重合体のブレンド比を変えて８インチロ−ルを用いて１２０℃で混練し、厚み２．０ｍｍのシートとしたのちキャップ体の形に成形した。そして、ＣＲ系の接着剤を用いてＥＰＴからなるシートと接着し８０℃で１日および３日放置したあとの剥離接着力を測定した。また、ＥＰＴ系の塗料を塗ってそのなじみ性を観察した。更に、熱時の引張強さ（ＴB ）を測定した。
その結果を表１に示す。
【００２８】
【表１】
0003865850.tif 000002
【００２９】
表１から分かるようにポリエチレンのブレンド比が４０を越えたものについては、塗料がはじいており、またシート部材との接着力も落ちている。逆に、エチレン−酢酸ビニル共重合体のブレンド比が９０を越えたものは、熱時の引張強さ（ＴB ）が悪くなっている。
次にエチレン−酢酸ビニル共重合体中の酢酸ビニル含量を変えて、シート部材とのあいだの接着力を比較した。
それぞれの酢酸ビニル含量の異なるペレットを熱プレスで２．０ｍｍ厚みのキャップ体の形状に成形し、ＣＲ系の接着剤を用いてＥＰＴからなるシートと接着し８０℃で１日および３日放置したあとの剥離接着力を測定した。
その結果を表２に示す。
【００３０】
【表２】
0003865850.tif 000003
【００３１】
表２からわかるように酢酸ビニル含量が１９ｗｔ％未満であると、シート部材とのあいだの接着力が落ちて必要な接着力が得られない。そして、酢酸ビニル含量が３３ｗｔ％を越えると熱時の引張強さ比が悪くなっていることがわかる。
【００３２】
【発明の効果】
本発明の瓦棒屋根の防水用キャップ体は、請求項１では、瓦棒屋根に用いる瓦棒部に被せる瓦棒屋根の防水用キャップ体において、エチレン−酢酸ビニル共重合体とポリエチレンを９０：１０〜６０：４０の割合でブレンドした素材からなる瓦棒屋根の防水用キャップ体であり、熱時の物性に優れること、塗料とのなじみ性に優れていること、また、底板部に敷設するシート部材とのあいだの接着性に優れた瓦棒屋根の防水用キャップ体を得ることができる。
【００３３】
また請求項２では、エチレン−酢酸ビニル共重合体を構成するモノマーの内、酢酸ビニル含量を１９〜３３ｗｔ％の範囲内であるとしていることより、熱時の物性やシート部材とのあいだの接着性に優れた瓦棒屋根の防水用キャップ体を得ることができる。
【図面の簡単な説明】
【図１】本発明の瓦棒屋根構造の概要斜視図。
【図２】図１におけるＰ−Ｐ断面図。
【図３】図１に示す瓦棒屋根構造に用いられるキャップ体の断面図。
【図４】別の瓦棒屋根構造を示す断面図。
【符号の説明】
１    瓦棒屋根構造
２    下地
３    角材
４    ふき板
４ａ  両耳部
５    包み板
６    キャップ体
６ａ  鍔状部
６ｂ  シート部材
７    接着剤
８    シート部材
Ａ    底板部
Ｂ    瓦棒部
【図１】
0003865850.tif 000004
【図２】
0003865850.tif 000005
【図３】
0003865850.tif 000006
【図４】
0003865850.tif 000007